СПОСОБ РЕМОНТА ЛОПАТОК ИЗ ТИТАНОВЫХ СПЛАВОВ

1. Способ ремонта лопаток из титановых сплавов, включающий снятие лопаток с ротора и термическую обработку, отличающийся тем, что термическую обработку осуществляют путем нагрева лопатки до температуры 200°С…540°С, термической выдержки в вакууме при этой температуре в течение не менее 40 минут с обеспечением процесса дегазации металла лопатки и восстановления его дислокационной структуры и последующего охлаждения лопатки.
2. Способ по п.1, отличающийся тем, что перед термической выдержкой в вакууме лопатки производят удаление поверхностного дефектного слоя металла лопатки.
3. Способ по п.2, отличающийся тем, что после термической выдержки в вакууме лопатки производят ее электролитно-плазменное полирование.
4. Способ по п.1, отличающийся тем, что охлаждение лопатки осуществляют со скоростью 10…50°С/мин.
5. Способ по п.1, отличающийся тем, что после термической выдержки в вакууме лопатки производят ее упрочняющую обработку поверхностным пластическим деформированием (ППД).
6. Способ по п.5, отличающийся тем, что упрочняющую обработку ППД производят микрошариками.
7. Способ по п.1, отличающийся тем, что после термической выдержки в вакууме лопатки производят ионную имплантацию и постимплантационный отпуск.
8. Способ по п.2, отличающийся тем, что после термической выдержки в вакууме лопатки производят ионную имплантацию и постимплантационный отпуск.
9. Способ по п.3, отличающийся тем, что после электролитно-плазменного полирования производят ионную имплантацию и постимплантационный отпуск.
10. Способ по п.5, отличающийся тем, что после упрочняющей обработки ППД производят ионную имплантацию и постимплантационный отпуск.
11. Способ по п.6, отличающийся тем, что после упрочняющей обработки микрошариками производят ионную имплантацию и постимплантационный отпуск.
12. Способ по п.7, отличающийся тем, что в качестве ионов для имплантации используют ионы Cr, Y, Yb, С, В, Zr, N, La, Ti или их комбинацию.
13. Способ по п.8, отличающийся тем, что в качестве ионов для имплантации используют ионы Cr, Y, Yb, С, В, Zr, N, La, Ti или их комбинацию.
14. Способ по п.9, отличающийся тем, что в качестве ионов для имплантации используют ионы Cr, Y, Yb, С, В, Zr, N, La, Ti или их комбинацию.
15. Способ по п.10, отличающийся тем, что в качестве ионов для имплантации используют ионы Cr, Y, Yb, С, В, Zr, N, La, Ti или их комбинацию.
16. Способ по п.11, отличающийся тем, что в качестве ионов для имплантации используют ионы Cr, Y, Yb, С, В, Zr, N, La, Ti или их комбинацию.
10
20
2
17. Способ по п.12, отличающийся тем, что ионную имплантацию проводят при энергии ионов 0,2-30 кэВ и дозе имплантации ионов 10 до 5·10 ион/см.
10
20
2
18. Способ по п.13, отличающийся тем, что ионную имплантацию проводят при энергии ионов 0,2-30 кэВ и дозе имплантации ионов 10 до 5·10 ион/см.
10
20
2
19. Способ по п.14, отличающийся тем, что ионную имплантацию проводят при энергии ионов 0,2-30 кэВ и дозе имплантации ионов 10 до 5·10 ион/см.
10
20
2
20. Способ по п.15, отличающийся тем, что ионную имплантацию проводят при энергии ионов 0,2-30 кэВ и дозе имплантации ионов 10 до 5·10 ион/см.
21. Способ по любому из пп.1-6, отличающийся тем, что на лопатку наносят защитное покрытие.
22. Способ по любому из пп.7-20, отличающийся тем, что после постимплантационного отпуска производят нанесение на лопатку защитного покрытия.
23. Способ по п.22, отличающийся тем, что при нанесении защитного покрытия производят дополнительную ионную имплантацию.
24. Способ по п.22, отличающийся тем, что в качестве материала защитного покрытия используют нитриды металлов Me-N, карбиды металлов Ме-С и карбо-нитриды металлов Me-NC, где Me - Ti, Zr, TiZr, N - азот, С - углерод.
25. Способ по п.23, отличающийся тем, что в качестве материала защитного покрытия используют нитриды металлов Me-N, карбиды металлов Ме-С и карбо-нитриды металлов Me-NC, где Me - Ti, Zr, TiZr, N - азот, С - углерод.
26. Способ по п.22, отличающийся тем, что наносят многослойное защитное покрытие из чередующихся слоев металлов Me и нитридов металлов Me-N, карбидов металлов Ме-С или карбо-нитридов металлов - Me-NC, где металлы Me - Ti, Zr, TiZr, a N - азот, С - углерод.
27. Способ по п.23, отличающийся тем, что наносят многослойное защитное покрытие из чередующихся слоев металлов Me и нитридов металлов Me-N, карбидов металлов Ме-С или карбо-нитридов металлов - Me-NC, где металлы Me - Ti, Zr, TiZr, a N - азот, С - углерод.
Ме
Ме-N
Me-C
Me-NC
Me
Me-N
Me-C
Me-NC
28. Способ по п.26, отличающийся тем, что толщину слоев многослойного защитного покрытия выбирают из диапазонов: δ=0,20…10 мкм, δ=δ=δ=0,10…6 мкм, где δ - толщина слоя металла, δ(δ, δ) - толщина слоя нитрида (карбида, карбо-нитрида) металла.
Me
Me-N
Me-C
Me-NC
Me
Me-N
Me-C
Me-NC
29. Способ по п.27, отличающийся тем, что толщину слоев многослойного защитного покрытия выбирают из диапазонов: δ=0,20…10 мкм, δ=δ=δ=0,10…6 мкм, где δ - толщина слоя металла, δ(δ, δ) - толщина слоя нитрида (карбида, карбо-нитрида) металла.
30. Способ по любому из пп.23-29, отличающийся тем, что нанесение защитного покрытия осуществляют вакуумными ионно-плазменными методами и/или электронно-лучевым испарением и конденсацией в вакууме и/или газотермическими методами - плазменным, детонационным, газопламенным напылением.